ПНЕВМАТИЧЕСКАЯ ШИНА
PNEUMATIC TIRE

Область техники
[0001]
Настоящее изобретение относится к пневматической шине с улучшенной устойчивостью рулевого управления и повышенным сопротивлением распространению трещин в условиях низких температур.
Предпосылки создания изобретения
[0002]
Для гермослоя пневматической шины необходимы превосходное сопротивление воздухопроницаемости, низкое теплообразование, высокая степень твердости и сопротивление распространению трещин. Низкое теплообразование, высокая степень твердости и сопротивление распространению трещин являются важными свойствами, которые влияют на экономичность расхода топлива, устойчивость рулевого управления и долговечность пневматической шины.
[0003]
Традиционно известным способом повышения степени твердости каучуковой композиции для гермослоя является увеличение количеств оксида цинка и смолы на нефтяной основе в смеси в галогенированном бутилкаучуке. Однако поскольку оксид цинка диспергируется плохо, а количество смолы на нефтяной основе увеличивается, это приводит к повышению температуры стеклования Tg каучуковой композиции. Таким образом, может произойти ухудшение трещиностойкости в условиях низких температур. Следовательно, было трудно обеспечить трещиностойкость каучуковой композиции в условиях низких температур, а также устойчивость рулевого управления за счет повышения твердости каучука.
[0004]
2
В патентном документе 1 описана каучуковая композиция гермослоя, в которой по меньшей мере один упрочняющий наполнитель средней активности, выбранный из группы, состоящей из тонкоизмельченного битуминозного угля, талька, слюды и плотной глины; углеродную сажу с удельной площадью поверхности по адсорбции азота от 20 до 35 м/г; и оксид цинка и смешанную смолу смешивают в регенерированном бутилкаучуке и галогенированном бутилкаучуке для улучшения показателей устойчивости рулевого управления, потребления топлива и свойств воздухонепроницаемости. Однако было трудно обеспечить, чтобы пневматическая шина, содержащая такую каучуковую композицию, гарантировала как устойчивость рулевого управления, так и сопротивление распространению трещин в условиях низких температур.
Список библиографических ссылок
Патентная литература
[0005]
Патентный документ 1: JP 5745490 B
Изложение сущности изобретения
Техническая проблема
[0006]
Цель настоящего изобретения - предложить пневматическую шину, в которой устойчивость рулевого управления и сопротивление распространению трещин в условиях низких температур улучшены до стандартного уровня или сверх этого.
Решение проблемы
[0007]
2
Пневматическая шина в соответствии с настоящим изобретением, которая достигает этой цели, представляет собой пневматическую шину, включающую гермослой и соединительную резину. Каучуковая композиция для гермослоя, образующая гермослой, включает от 25 до 75 частей по массе углеродной сажи с удельной площадью поверхности по адсорбции азота от 25 до 95 м/г; от 1 до 13 частей по массе смолы; и от 0,1 до 1,8 части по массе оксида цинка на 100 частей по массе диенового каучука, содержащего от 50 до 100 частей по массе галогенированного бутилкаучука. Динамический модуль накопления упругой деформации при -45°C каучуковой композиции составляет не более 600 МПа.
Полезные эффекты изобретения
[0008]
В пневматической шине настоящего изобретения динамический модуль накопления упругой деформации при -45°C каучуковой композиции для гермослоя составляет не более 600 МПа, включая от 25 до 75 частей по массе конкретной углеродной сажи; от 1 до 13 частей по массе смолы; и от 0,1 до 1,8 части по массе оксида цинка на 100 частей по массе диенового каучука, содержащего от 50 до 100 частей по массе галогенированного бутилкаучука. Таким образом, устойчивость рулевого управления и сопротивление распространению трещин в условиях низких температур могут быть улучшены до стандартного уровня или сверх этого.
[0009]
В каучуковой композиции для гермослоя число циклов до разрушения в усталостном испытании с постоянной деформацией при степени деформации 120% и частоте 6,67 Гц может составлять не менее 800000.
[0010]
T
IL
T
IL
Когда отношение HS/HS твердости каучука HS каучуковой композиции для соединительной резины, образующей соединительную резину, к твердости каучука HS каучуковой композиции для гермослоя составляет не менее 1,1, можно обеспечить лучший баланс между устойчивостью рулевого управления и трещиностойкостью.
Краткое описание графических материалов
[0011]
На ФИГ. 1 представлен вид в меридиональном поперечном сечении, на котором показан один пример варианта осуществления пневматической шины в соответствии с настоящим изобретением.
Описание вариантов осуществления
[0012]
На ФИГ. 1 пневматическая шина включает в себя участок 1 протектора, боковой участок 2 и бортовой участок 3. Каркасный слой 4 монтируется между левым и правым бортовыми участками 3 и 3, и при этом каждый конец каркасного слоя 4 загибается от внутренней стороны к наружной стороне шины вокруг сердечника 5 борта. Слой 6 брекера расположен с наружной стороны в радиальном направлении шины каркасного слоя 4 на участке 1 протектора, и резина 9 протектора расположена с наружной стороны слоя брекера 6. Соединительная резина 7 расположена на внутренней стороне в радиальном направлении шины каркасного слоя 4, а гермослой 8 расположен на внутренней стороне соединительной резины 7. Гермослой 8 представляет собой слой, образованный из каучуковой композиции для гермослоя. Соединительная резина 7 представляет собой слой, образованный из каучуковой композиции для соединительной резины.
[0013]
Каучуковый компонент каучуковой композиции для гермослоя представляет собой диеновый каучук. Диеновый каучук содержит галогенированный бутилкаучук. Содержание галогенированного бутилкаучука в 100 мас.% диенового каучука составляет от 50 до 100 мас.%, предпочтительно от 60 до 80 мас.%. При содержании галогенированного бутилкаучука не менее 50 мас.% можно обеспечить высокое сопротивление воздухопроницаемости. Примеры галогенированного бутилкаучука включают бромированный бутилкаучук и хлорированный бутилкаучук.
[0014]
Диеновый каучук может содержать диеновый каучук, отличный от галогенированного бутилкаучука. Примеры другого диенового каучука включают бутилкаучук, натуральный каучук, изопреновый каучук, бутадиеновый каучук, бутадиен-стирольный каучук и бутадиен-акрилонитрильный каучук. Диеновый каучук можно использовать в чистом виде или в виде смеси двух или более каучуков.
[0015]
Примешивание углеродной сажи в каучуковую композицию для гермослоя повышает твердость каучука и сопротивление распространению трещин. Количество углеродной сажи в смеси составляет от 25 до 75 частей по массе, а предпочтительно от 30 до 70 частей по массе на 100 частей по массе диенового каучука. Если количество углеродной сажи в смеси составляет менее 25 частей по массе, то каучуковая композиция не обладает достаточной твердостью каучука, а также происходит ухудшение устойчивости рулевого управления. Если количество углеродной сажи в смеси составляет более 75 частей по массе, динамический модуль накопления упругой деформации при -45°C увеличивается, что ведет к уменьшению сопротивления распространению трещин.
[0016]
2
2
2
2
2
2
2
2
Углеродная сажа, используемая в одном варианте осуществления настоящего изобретения, имеет удельную площадь поверхности по адсорбции азота NSA от 25 до 95 м/г, а предпочтительно от 30 до 55 м/г. Если NSA составляет менее 25 м/г, механические свойства, такие как твердость каучука и динамический модуль упругой деформации каучуковой композиции для гермослоя, могут ухудшиться, при этом сопротивление распространению трещин становится недостаточным. Если NSA составляет более 95 м/г, повышается сопротивление качению. Кроме того, ухудшается сопротивление распространению трещин. Такую углеродную сажу можно выбрать и использовать соответствующим образом из марок углеродной сажи HAF и GPF. NSA углеродной сажи измеряется в соответствии с JIS K6217-2.
[0017]
В одном варианте осуществления настоящего изобретения каучуковая композиция для гермослоя содержит смолу. Примеры смолы включают смолу на нефтяной основе и/или ароматическую смолу. Примешивание смолы в каучуковую композицию для гермослоя может повысить твердость каучука и силу разделения и адгезии между каучуками каучуковой композиции для гермослоя. Количество смолы в смеси составляет от 1 до 13 частей по массе, а предпочтительно от 3 до 10 частей по массе на 100 частей по массе диенового каучука. Если количество смолы в смеси составляет менее 1 части по массе, твердость каучука невозможно улучшить в достаточной степени. Если количество смолы в смеси составляет более 13 частей по массе, динамический модуль накопления упругой деформации при -45°C увеличивается, что ведет к уменьшению сопротивления распространению трещин. Кроме того, может ухудшиться сопротивление воздухопроницаемости.
[0018]
Смола на нефтяной основе представляет собой смолу из ароматических углеводородов или смолу из насыщенных или ненасыщенных алифатических углеводородов, которую изготавливают полимеризацией компонента, полученного путем определенной обработки сырой нефти, такой как перегонка, разложение и модификация. Примеры смолы на нефтяной основе включат нефтяную смолу C5 (алифатическую нефтяную смолу, полученную полимеризацией какой-либо фракции, такой как изопрен, 1,3-пентадиен, циклопентадиен, метилбутен и пентен), нефтяную смолу C9 (ароматическую нефтяную смолу, полученную полимеризацией какой-либо фракции, такой как α-метилстирол, o-винилтолуол, m-винилтолуол и p-винилтолуол) и нефтяную смолу, полученную сополимеризацией C5C9.
[0019]
Ароматическая смола представляет собой полимер, имеющий по меньшей мере один сегмент, включающий ароматический углеводород. Примеры такой смолы включают кумароновую смолу, фенольную смолу, алкилфенольную смолу, терпеновую смолу, канифольную смолу, новолачную смолу и резольную смолу. Эти смолы можно использовать в чистом виде или в виде смеси двух или более смол. Вышеупомянутая нефтяная смола C9 представляет собой ароматическую углеводородную смолу, но в описании классифицируется как смола на нефтяной основе.
[0020]
В одном варианте осуществления настоящего изобретения каучуковая композиция для гермослоя содержит оксид цинка в количестве от 0,1 до 1,8 части по массе, а предпочтительно от 0,2 до 1,6 части по массе на 100 частей по массе диенового каучука. Благодаря наличию оксида цинка можно обеспечить твердость каучука для достижения превосходной устойчивости рулевого управления. Если количество оксида цинка в смеси составляет менее 0,1 части по массе, твердость каучука является недостаточной. Если количество оксида цинка в смеси составляет более 1,8 части по массе, динамический модуль накопления упругой деформации при -45°C увеличивается, что ведет к уменьшению сопротивления распространению трещин. Кроме того, также ухудшается устойчивость рулевого управления.
[0021]
Динамический модуль накопления упругой деформации при -45°C каучуковой композиции для гермослоя составляет не более 600 МПа, а предпочтительно составляет от 410 до 590 МПа. Когда динамический модуль накопления упругой деформации при -45°C не превышает 600 МПа, сопротивление распространению трещин в пневматической шине в условиях низких температур можно улучшить до превосходного уровня. В описании динамический модуль накопления упругой деформации при -45°C измеряется при условиях, включающих начальную деформацию 10%, динамическую деформацию ±2%, частоту 20 Гц и температуру -45°C.
[0022]
Число циклов до разрушения в усталостном испытании с постоянной деформацией каучуковой композиции для гермослоя предпочтительно составляет не менее 800 000, а более предпочтительно от 810 000 для 990 000. Если число циклов до разрушения в усталостном испытании с постоянной деформацией составляет не менее 800 000, долговечность шины может быть превосходной. В описании усталостное испытание с постоянной деформацией проводится в отношении усталостных свойств при растяжении, описанных в стандарте JIS-K6270, с использованием опытного образца JIS № 3 в форме гантели (толщина: 2 мм) при условиях, которые включат степень деформации 120%, частоту 6,67 Гц, температуру 20°C и тестовую частоту 6,67 Гц (скорость вращения: 400 об/мин).
[0023]
В пневматической шине в соответствии с одним вариантом осуществления настоящего изобретения соединительная резина представляет собой слой, образованный из каучуковой композиции для соединительной резины. Каучуковый компонент каучуковой композиции для соединительной резины представляет собой диеновый каучук. Примеры такого каучука включают натуральный каучук, изопреновый каучук, бутадиеновый каучук, бутадиен-стирольный каучук и бутадиен-акрилонитрильный каучук. Диеновый каучук, образующий соединительную резину, включает диеновый каучук каучуковой композиции, образующей смежный каркасный слой в качестве основного компонента. Следовательно, можно увеличить сродство соединительной резины с каркасным слоем.
[0024]
Примешивание углеродной сажи в вышеупомянутый диеновый каучук может повысить твердость каучука каучуковой композиции для соединительной резины. Углеродная сажа может содержаться в количестве предпочтительно от 40 до 70 частей по массе, а более предпочтительно от 50 до 60 частей по массе на 100 частей по массе диенового каучука. Когда количество углеродной сажи в смеси находится в пределах такого диапазона, можно обеспечить твердость каучука.
[0025]
2
2
Удельная площадь поверхности по адсорбции азота углеродной сажи, вводимой в состав каучуковой композиции для соединительной резины, не имеет конкретных ограничений и предпочтительно составляет от 20 до 60 м/г, а более предпочтительно от 30 до 50 м/г. Когда удельная площадь поверхности по адсорбции азота углеродной сажи, образующей соединительную резину, находится в пределах такого диапазона, твердость каучука легко регулируется.
[0026]
T
IL
T
IL
T
IL
IL
T
T
IL
В пневматической шине в соответствии с одним вариантом осуществления настоящего изобретения отношение HS/HS твердости каучука HS каучуковой композиции для соединительной резины к твердости каучука HS каучуковой композиции для гермослоя не имеет конкретных ограничений, и это отношение составляет предпочтительно не менее 1,1, а более предпочтительно - от 1,12 до 1,25. Когда отношение твердости каучука HS/HS составляет не менее 1,1, можно обеспечить лучшую устойчивость рулевого управления для формуемой шины. В частности, когда количества углеродной сажи и оксида цинка в смеси в каучуковой композиции для гермослоя меньше количеств в традиционной каучуковой композиции для гермослоя, твердость каучука HS каучуковой композиции для гермослоя может уменьшиться. Однако твердость каучука HS увеличивается, так что отношение твердости каучука HS/HS составляет не менее 1,1, благодаря чему устойчивость рулевого управления для формуемой пневматической шины может поддерживаться на благоприятном уровне.
[0027]
В одном варианте осуществления настоящего изобретения каучуковая композиция для гермослоя и каучуковая композиция для соединительной резины могут содержать различные типы добавок, обычно применяемые для каучуковой композиции шины, такие как вулканизирующий или сшивающий агент, агент, предотвращающий старение, пластификатор, технологическая добавка, жидкий полимер, терпеновая смола и термоактивная смола, без выхода за рамки цели настоящего изобретения. Такая добавка может замешиваться обычным способом для образования каучуковой композиции, и каучуковую композицию можно использовать для вулканизации или сшивания. Количество данных добавок в смеси может соответствовать любому стандартному количеству, при условии, что цель настоящего изобретения не будет нарушена. Пневматическую шину в соответствии с одним вариантом осуществления настоящего изобретения можно изготовить путем смешивания каждого из описанных выше компонентов с помощью широко используемой месильной машины, такой как смеситель Бенбери, меситель и валковый смеситель.
[0028]
Пневматическая шина в соответствии с одним вариантом осуществления настоящего изобретения может иметь превосходный баланс между сопротивлением воздухопроницаемости, устойчивостью рулевого управления и сопротивлением распространению трещин в условиях низких температур.
[0029]
Настоящее изобретение дополнительно описано ниже с помощью примеров. Однако объем настоящего изобретения не ограничен данными примерами.
Примеры
[0030]
Каучуковая композиция для гермослоя
Компоненты для каждой из 14 каучуковых композиций для гермослоя (примеры 1-7, стандартный пример и сравнительные примеры 1-6) в композициях, представленных в таблицах 1 и 2 как каучуковая композиция для гермослоя, за исключением серы и ускорителя вулканизации, замешивали в течение 5 минут в герметичном смесителе 1,8 л и брали в качестве маточной смеси. К каждой из полученных маточных смесей добавляли серу и ускоритель вулканизации и смесь перемешивали в открытом валковом смесителе для получения каждой из 14 каучуковых композиций для гермослоя.
[0031]
IL
Каждую из 14 типов каучуковых композиций для гермослоя вулканизировали в форме с заданной геометрией при 180°C в течение 10 минут для приготовления опытного образца резины. Динамический модуль накопления упругой деформации (E') при -45°C, усталостное испытание с постоянной деформацией, сопротивление распространению трещин и твердость каучука (HS) опытных образцов резины оценивали описанными ниже способами.
[0032]
Каучуковая композиция для соединительной резины
T
Компоненты каучуковой композиции для соединительной резины в композиции, представленной в таблице 3, за исключением серы и ускорителя вулканизации, замешивали в течение 5 минут в герметичном смесителе 1,8 л и использовали в качестве маточной смеси. К полученной маточной смеси добавляли серу и ускоритель вулканизации и смесь перемешивали в открытом валковом смесителе для получения каучуковых композиций для соединительной резины. Полученную каучуковую композицию для соединительной резины вулканизировали в форме с заданной геометрией при 180°C в течение 10 минут для получения опытного образца резины. Твердость каучука (HS) опытного образца резины оценивали описанным ниже способом.
[0033]
Динамический модуль накопления упругой деформации при -45°C (E')
С помощью вязкоупругого спектрометра, поставляемого компанией Toyo Seiki Seisaku-sho, Ltd., динамический модуль накопления упругой деформации (E') при -45°C полученных опытных образцов резины измеряли в соответствии со стандартом JIS K6394 при условиях, включающих начальную деформацию 10%, динамическую деформацию ±2% и частоту 20 Гц. Результаты E' представлены в строках «E' (при -45 °C)» в таблицах 1 и 2.
[0034]
Усталостное испытание с постоянной деформацией
Из каждого из полученных опытных образцов резины изготовили опытный образец JIS № 3 в форме гантели в соответствии со стандартом JIS K6251 и подвергали усталостному испытанию на растяжение с постоянной деформацией в соответствии со стандартом JIS-K6270 при условиях, включающих 20 °C, степень деформации 120% и тестовую частоту 6,67 Гц (скорость вращения: 400 об/мин). Измеряли число циклов до разрушения. Результаты представлены в строках «усталость при постоянной деформации - число циклов до разрушения» в таблицах 1 и 2.
[0035]
Сопротивление распространению трещин
Каждый из полученных опытных образцов резины вырезали в соответствии со стандартом JIS K6251 для получения опытного образца JIS № 3 в форме гантели. Длину распространения трещины, вызванной многократным изгибом, измеряли измерителем растрескивания при изгибе De Mattia в соответствии со стандартом JIS K6260 при условиях, включающих температуру -45°C, ход 57 мм, скорость 300 ± 10 об/мин и количество изгибов 100 000. Наличие или отсутствие трещины на поверхности опытного образца наблюдали визуально, а затем оценивали в соответствии со следующими критериями A-C. Состояние трещины оценивали по шести ступеням в соответствии со следующими критериями 1-6. Полученные результаты представлены в строках «трещиностойкость» таблицах 1 и 2.
A: Обнаружено несколько трещин (менее приблизительно 10 трещин).
B: Обнаружено много трещин (не менее приблизительно 10 трещин и менее 100 трещин).
C: Обнаружено очень много трещин (не менее приблизительно 100 трещин).
0: Трещины не наблюдались невооруженным глазом и с помощью увеличительного стекла с кратностью увеличения 10.
1: Трещины не наблюдались невооруженным глазом, но их наличие подтверждено с помощью увеличительного стекла с кратностью увеличения 10.
2: Трещины наблюдались невооруженным глазом.
3: Трещины наблюдались невооруженным глазом, трещины были глубокими и относительно большими (длина: менее 1 мм).
4: Подтверждено наличие глубоких и больших трещин (длина: от 1 до менее 3 мм).
5: Подтверждено наличие трещин длиной не менее 3 мм, или опытный образец разрезан.
[0036]
Твердость каучука
IL
T
T
IL
T
IL
Степени твердости каучука полученных опытных образцов резины из каучуковых композиций для гермослоя (HS) и каучуковой композиции для соединительной резины (HS) измеряли твердомером типа A при 20°C в соответствии со стандартом JIS K6253. Рассчитывали отношение твердости каучука HS/HS. Результаты представлены в строках «отношение твердости каучука HS/HS» в таблицах 1 и 2. Более высокая твердость каучука указывает на лучшую устойчивость рулевого управления.
[0037]
Производство пневматической шины
Изготовили пневматическую шину размером 205/60R16, включающую в себя гермослой, образованный из каждой из полученных каучуковых композиций для гермослоя, и соединительную резину, образованную из каучуковой композиции для соединительной резины. Устойчивость рулевого управления полученных пневматических шин оценивали описанным ниже способом.
[0038]
Устойчивость рулевого управления
Каждую из полученных пневматических шин собирали на диске (16×6J) и устанавливали на испытательном автомобиле класса 2,5 л, производство Японии. Каждую из пневматических шин прокатывали на испытательной трассе на скорости 80 км/ч при условии давления воздуха 200 кПа. Сенсорную оценку (оценку от 1 до 10) проводили три опытных члена комиссии. Результаты представлены в строках «устойчивость рулевого управления» в таблицах 1 и 2. Большее значение указывает на лучшую устойчивость рулевого управления.
[0039]
[Таблица 1]
Стандарт-ный пример
При-мер 1
При-мер 2
При-мер 3
При-мер 4
При-мер 5
При-мер 6
При-мер 7
Галогени-рованный бутилкаучук
Частей по массе
80
80
80
80
80
80
80
80
Натуральный каучук
Частей по массе
20
20
20
20
20
20
20
20
Углеродная сажа 1
Частей по массе
60
60
60
60
60
60
40
Углеродная сажа 2
Частей по массе
60
Тальк
Частей по массе
Оксид цинка
Частей по массе
3,5
0,5
1,0
1,5
0,5
1,5
0,5
0,5
Смола
Частей по массе
15
5
5
5
8
8
5
3
Сера
Частей по массе
1
1
1
1
1
1
1
1
Ускоритель 1 вулканизации
Частей по массе
0,5
0,5
0,5
0,5
0,5
0,5
0,5
0,5
Ускоритель 2 вулканизации
Частей по массе
0,5
0,5
0,5
0,5
0,5
0,5
0,5
0,5
E' (-45 °C)
МПа
650
450
470
500
530
580
580
500
Усталость при постоянной деформации - число циклов до разрушения
Номер
72 000
90 000
85 000
83 000
88 000
87 000
86 000
87 000
Твердость каучука HS<sub>T</sub>/HS<sub>IL</sub>
°C
1,05
1,14
1,17
1,20
1,15
1,20
1,07
1,08
Устойчивость рулевого управления
Индексное значение
5
6
7
9
8
9
8
7
Трещино-стойкость
Индексное значение
B3
A2
A3
A3
A3
A3
A2
A2
[0040]
[Таблица 2]
Сравни-тельный пример 1
Сравни-тельный пример 2
Сравни-тельный пример 3
Сравни-тельный пример 4
Сравни-тельный пример 5
Сравни-тельный пример 6
Галогени-рованный бутилкаучук
Частей по массе
80
80
80
80
45
80
Натуральный каучук
Частей по массе
20
20
20
20
55
55
Углеродная сажа 1
Частей по массе
60
60
20
80
60
45
Тальк
Частей по массе
20
Оксид цинка
Частей по массе
2,0
1,0
1,0
1,0
0,5
0,5
Смола
Частей по массе
5
15
5
5
5
5
Сера
Частей по массе
1
1
1
1
1
1
Ускоритель 1 вулканизации
Частей по массе
0,5
0,5
0,5
0,5
0,5
0,5
Ускоритель 2 вулканизации
Частей по массе
0,5
0,5
0,5
0,5
0,5
0,5
E' (-45 °C)
МПа
620
630
400
700
500
650
Усталость при постоянной деформации - число циклов до разрушения
Номер
73 000
74 000
100 000
60 000
90 000
70 000
Твердость каучука HS<sub>T</sub>/HS<sub>IL</sub>
°C
1,05
1,05
1,09
1,00
1,05
0,9
Устойчивость рулевого управления
Индексное значение
4
4
2
8
3
8
Трещино-стойкость
Индексное значение
B4
B4
A2
C3
A2
C4
[0041]
Ниже описаны типы исходных материалов, представленных в таблицах 1 и 2.
• Галогенированный бутилкаучук: бромированный изобутилен-изопреновый каучук, поставляемый компанией EXXON CHEMICAL.
• Натуральный каучук: TSR20.
2
• Углеродная сажа 1: Niteron #55S, поставляемая компанией NSCC Carbon Co., Ltd., N2SA: 36 м/г.
2
• Углеродная сажа 2: Show Black N234, поставляемая компанией Cabot Japan K.K., N2SA: 120 м/г.
• Тальк: Catalpo Y-K, поставляемый компанией SANYOU CLAY INDYSTRIAL CO., LTD.
• Оксид цинка: оксид цинка III, поставляемый компанией Seido Chemical Industry Co., Ltd.
• Смола: ароматическая нефтяная смола, поставляемая компанией AIR WATER INC.
• Сера: SULFAX 5, поставляемая компанией Tsurumi Chemical Industry Co., Ltd.
• Ускоритель 1 вулканизации: DM-PO, поставляемый компанией Ouchi Shinko Chemical Industrial Co., Ltd.
• Ускоритель 2 вулканизации: NOCCELER NS-P, поставляемый компанией Ouchi Shinko Chemical Industrial Co., Ltd.
[0042]
Таблица 3
Состав композиции соединительной резины
Натуральный каучук
80
Частей по массе
Бутадиен-стирольный каучук
20
Частей по массе
Углеродная сажа 1
60
Частей по массе
Оксид цинка
3,0
Частей по массе
Сера
2
Частей по массе
Ускоритель 2 вулканизации
1
Частей по массе
[0043]
Ниже описаны типы применяемых исходных материалов, представленных в таблице 3.
• Натуральный каучук: TSR20.
• Бутадиен-стирольный каучук: бутадиен-стирольный каучук эмульсионной полимеризации; Nipol 1502, поставляемый компанией ZEON CORPORATION.
2
2
• Углеродная сажа 1: Niteron #55S, поставляемая компанией NSCC Carbon Co., Ltd., NSA: 36 м/г.
• Оксид цинка: оксид цинка III, поставляемый компанией Seido Chemical Industry Co., Ltd.
• Сера: SULFAX 5, поставляемая компанией Tsurumi Chemical Industry Co., Ltd.
• Ускоритель 2 вулканизации: NOCCELER NS-P, поставляемый компанией Ouchi Shinko Chemical Industrial Co., Ltd.
[0044]
Как подтверждают данные из таблицы 1, пневматические шины в примерах 1-7 имеют устойчивость рулевого управления, улучшенную до стандартного уровня или сверх этого, а также отличное сопротивление распространению трещин в условиях низких температур.
[0045]
В пневматической шине в сравнительном примере 1 количество оксида цинка в смеси в каучуковой композиции для гермослоя составляет более 1,8 части по массе, а динамический модуль накопления упругой деформации при -45°C составляет более 600 МПа. Таким образом, устойчивость рулевого управления ухудшается, и также происходит ухудшение трещиностойкости при низких температурах.
В пневматической шине в сравнительном примере 2 количество смолы в смеси в каучуковой композиции для гермослоя составляет более 13 частей по массе, а динамический модуль накопления упругой деформации при -45°C составляет более 600 МПа. Таким образом, устойчивость рулевого управления ухудшается, и также происходит ухудшение трещиностойкости при низких температурах.
В пневматической шине в сравнительном примере 3 количество углеродной сажи в смеси в каучуковой композиции для гермослоя составляет менее 25 частей по массе. Таким образом, происходит ухудшение устойчивости рулевого управления.
В пневматической шине в сравнительном примере 4 количество углеродной сажи в смеси в каучуковой композиции для гермослоя составляет более 75 частей по массе, а динамический модуль накопления упругой деформации при -45°C составляет более 600 МПа. Таким образом, происходит ухудшение трещиностойкости при низких температурах.
В пневматической шине в сравнительном примере 5 содержание галогенированного бутилкаучука в каучуковой композиции для гермослоя составляет менее 50 мас.%. Таким образом, твердость каучука снижается, что приводит к ухудшению устойчивости рулевого управления. Кроме того, сопротивление воздухопроницаемости является недостаточным.
В пневматической шине в сравнительном примере 6 в состав каучуковой композиции для гермослоя включали тальк. Таким образом, динамический модуль накопления упругой деформации при -45°C составляет более 600 МПа, и происходит ухудшение трещиностойкости при низких температурах.
Перечень позиционных обозначений
[0046]
1 - участок протектора
2 - боковой участок
3 - бортовой участок
4 - каркасный слой
7 - резина протектора
8 – гермослой.